상기 식 중 , ln 은 자연 로그 함수 이 고 C 는 중합체 용액 의 농도 이 다 . V 상대 는 중합체 가 없 는 용매 의 점도 에 대한 중합체 용액 의 점도 의 비 ( 단위 없 음 ) 이 므로 , V 고유 는 농도 의 역 의 단위 , 전형 적 으로 dl / g 으로 표현 된다 . 따라서 , 메탄 술폰산 중 의 0 . 05 g / dl 의 중합체 농도 에서 , 30 ℃ 에서 고유 점도 가 적어도 약 20 dl / g 인 중합체 용액 을 제공 함 을 특징 으로 하 는 폴리 피리 도 이미다졸 중합체 가 본 발명 의 특정 양태 에서 제조 된다 . 본원 에 개시 된 본 발명 으로부터 생성 된 보다 높 은 분자량 의 중합체 는 점성 의 중합체 용액 을 발생 시키 기 때문 에 , 메탄 술폰산 중 의 약 0 . 05 g / dl 중합체 의 농도 가 타당 한 시간 내 에 점도 를 측정 하 기 에 유용 하 다 .